(57)【要約】  本発明は、歯科用補綴成形部品、例えば、造形的に作製された少なくとも１つの人工歯または人工歯列弓のソリッドモデルから多層状に作製される部分義歯または総義歯を作製する方法に関し、ここで、人工歯は、歯頸側の内部にルーメンを有し、このルーメンに象牙質色の重合性組成物が充填される。この組成物は、引き続き少なくとも１つの工程で重合される。象牙質色の組成物を有する少なくとも１つの人工歯は、その頸部側が義歯床の歯側の表面に配置されて押し付けられる。続けて、得られた部分義歯または総義歯は、光硬化装置において完全に硬化される。同様に、本発明の対象は、本発明による方法に従って得られる補綴成形部品である。
2018509248.tif 000002
【特許請求の範囲】
【請求項１】
少なくとも１つの人工歯（６）と義歯床（９）とを含む歯科用補綴成形部品（５）を作製する方法であって、
（Ａ）１．（ｉ）少なくとも１つの人工歯（１）の表面の仮想モデルのデジタルデータを準備し、
（ｉｉ）義歯床プレートの表面の仮想モデルのデジタルデータを準備するか、または
２．（ｉ）少なくとも１つの人工歯（１）と義歯床（２）とを含む成形部品の表面（０）の仮想モデルのデジタルデータを準備し、
（ｉｉ）表面（０）の仮想モデルのデジタルデータを、少なくとも１つの人工歯（１）の表面の仮想モデルのデジタルデータと、義歯床（２）の表面の仮想モデルのデジタルデータと、に分割し、
−  ここで、それぞれの少なくとも１つの人工歯（１）の表面は、内部ルーメンを形成し、
（ｉｉｉ）内部ルーメン（４）を有する少なくとも１つの人工歯（１）の表面の仮想モデルのデジタルデータを、表面（１）の仮想モデルのデータに基づき仮想ソリッドモデル（１１）のデジタルデータに変換し、この変換は、少なくとも１つの人工歯（１）の表面の仮想モデルの内部に向けて、表面の内側で画定された壁厚（３）を計算し、そして少なくとも１つの人工歯（１）の仮想ソリッドモデル（１１）を得ることにより行い、そして任意に、
（ｉｖ）少なくとも１つの人工歯（１）の仮想ソリッドモデル（１１）を、平行な層にデジタル分解し、
（ｖ）工程（ｉｉ）からの義歯床（２）の表面の仮想モデルのデジタルデータは、領域（２．２）において閉じられた表面を有する仮想モデルのデータとして存在するか、または領域（２．２）において閉じられるか、または少なくとも１つの人工歯（１）の仮想モデルと義歯床（２）の仮想モデルとが分割された少なくとも１つの領域（２．２）において、閉じられた表面（２．２）が造形され、そして任意に
（ｖｉ）義歯床（２）の仮想モデルを、平行な層にデジタル分解し、
（ｖｉｉ）工程（ｉｉｉ）（ｉｖ）の組合せまたは工程（ｖ）（ｖｉ）の組合せを、（ｉｉｉ）（ｉｖ）（ｖ）（ｖｉ）の順序または（ｖ）（ｖｉ）（ｉｉｉ）（ｉｖ）の順序で実施し、
（Ｂ）（ｖｉｉｉ）造形法において少なくとも１つの人工歯（６）と義歯床（９）とをそれぞれ別個に作製し、
（ｉｘ）少なくとも１つの人工歯（６）と義歯床（９）とを接合して、歯科用補綴成形部品（５）を形成し、
（ｘ）少なくとも１つの人工歯（６）と義歯床（９）とを有する歯科用補綴成形部品（５）を得る、
ことにより行う方法。
【請求項２】
（ｉ）仮想ソリッドモデル（１１）の壁厚が、少なくとも０．００５ｍｍ〜５ｍｍであるか、または
（ｉｉ）内部ルーメン（４）を有さないソリッドモデル（１１）が存在し、ここで、それぞれの歯頸部の領域におけるソリッドモデル（１１）の頸部の内部表面は、義歯床（２）の表面の歯側の外側表面（２．２）のネガに対応する、
ことを特徴とする、
請求項１記載の方法。
【請求項３】
２つ以上の人工歯（１）が密接してそれぞれ連結されており、かつ歯列弓の少なくとも一部を形成することにより、それらの人工歯（１）が仮想ソリッドモデル（１１）を形成することを特徴とする、
請求項１または２記載の方法。
【請求項４】
デジタル平行層が、５〜２００μｍの層厚（ｚデータ）を有することを特徴とする、
請求項１から３までのいずれか１項記載の方法。
【請求項５】
造形法が、光化学重合、ステレオリソグラフィーおよび／または３Ｄプリントを含むことを特徴とする、
請求項１から４までのいずれか１項記載の方法。
【請求項６】
造形法が、光源によって引き起こされる、モノマーおよび／またはポリマーを含む液体組成物の光化学重合に基づくことを特徴とする、
請求項１から５までのいずれか１項記載の方法。
【請求項７】
ａ）ルーメン（４）を有する仮想ソリッドモデル（１１）から、ルーメン（４）を有する少なくとも１つの人工歯（６）、または、少なくとも１つのルーメン（４）もしくは歯毎にそれぞれ１つのルーメン（４）を有する複数の人工歯（６）を造形法において作製するか、または
ｂ）ルーメン（４）を有する少なくとも１つの人工歯（６）または内部ルーメン（４）を有さない少なくとも１つの人工歯（６）が存在するソリッドモデル（１１）までを任意に含む仮想ソリッドモデル（１１）から、少なくとも１つの人工歯（６）を造形法において作製し、ここで、内部ルーメン（４）を有さない複数の人工歯（６）のそれぞれの歯頸部の頸部領域におけるこのソリッドモデル（１１）の表面は、義歯床（９）の領域（２．２）の歯側の外側表面のネガに対応する、
ことを特徴とする、
請求項１または２記載の方法。
【請求項８】
方法工程（Ｂ）において、工程（ｖｉｉｉ）の実施後に、ルーメン（４）を有する少なくとも１つの人工歯（６）、または、少なくとも１つのルーメン（４）もしくは歯毎にそれぞれ１つのルーメン（４）を有する複数の人工歯（６）では、少なくとも１つのルーメン（４）に、重合性歯科用組成物を少なくとも部分的に充填し、任意に歯科用組成物を少なくとも部分的に重合させ、そして更なる方法工程において、
（ｉｘ）少なくとも１つの人工歯（６）と義歯床（９）との接合による歯科用補綴成形部品（５）の形成を、少なくとも１つの人工歯（６）を、その頸部領域において義歯床の対応する歯側領域（２．２）と一緒に接合することにより行い、
（ｘ）部分義歯または総義歯の歯科用補綴成形部品（５）を得る、
ことを特徴とする、
請求項１または７記載の方法。
【請求項９】
（ｉｘ）接合を行うにあたり、少なくとも１つの人工歯（６）を義歯床（９）と、
ａ）一緒に接合し、引き続き歯科用組成物を重合させ、
ｂ）一緒に接着し、
ｃ）一緒に溶融し、
ｄ）一緒に溶接し、かつ／または、
ｅ）一緒に収縮させて、
歯科用補綴成形部品（５）を形成することを特徴とする、
請求項１または８記載の方法。
【請求項１０】
（ａ）少なくとも１つの人工歯（６）のルーメン（４）に、重合性歯科用組成物を充填し、
（ｂ）組成物を重合させ、任意に工程ａ）およびｂ）を繰り返し、
（ｃ）少なくとも１つの人工歯（６）を、頸部領域において義歯床（９）の対応する歯側領域（２．２）と接合するか、または
（ｃ）少なくとも１つの人工歯（６）を、頸部領域において義歯床（９）の対応する歯側領域（２．２）と接合し、組成物を重合させ、ここで、少なくとも１つの人工歯（６）を、接合および任意の重合によって義歯床（９）と連結する、
ことを特徴とする、
請求項７または９記載の方法。
【請求項１１】
重合性歯科用組成物が、流動可能な象牙質色の組成物であることを特徴とする、
請求項８から１０までのいずれか１項記載の方法。
【請求項１２】
請求項１から１１までのいずれか１項記載の方法に従って得られる補綴成形部品、特に、少なくとも１つの人工歯、部分的／全体的な人工歯列弓、多層および／もしくは多色の人工歯、多層および／もしくは多色の部分的／全体的な歯列弓、義歯床（プレート）ならびに／または総義歯もしくは部分義歯。
【請求項１３】
歯科用ガラスを含む流動可能な象牙質色の重合性歯科用組成物の、請求項１から１１までのいずれか１項記載の方法における使用。
【請求項１４】
請求項１から１２までのいずれか１項記載の方法に従って得られる総義歯または部分義歯の、（ｉ）暫間補綴物としての、または（ｉｉ）暫間補綴物の実モデルとして、暫間補綴物を患者の歯の位置に調整するための、または（ｉｉｉ）暫間補綴物の実モデルとして、暫間補綴物を患者の歯の位置に調整するための、およびこのようにして調整された暫間補綴物をスキャンするための、ならびに任意に患者の総義歯もしくは部分義歯の造形作製用の少なくとも１つの人工歯（１）および義歯床プレート（２）の仮想モデルを調整するための使用。
【発明の詳細な説明】
【技術分野】
【０００１】
本発明は、歯科用補綴成形部品、例えば、造形的に作製された少なくとも１つの人工歯(Prothesenzahn)または人工歯列弓のソリッドモデルから多層状に作製される部分義歯(Teilprothese)または総義歯(Totalprothese)を作製する方法に関し、ここで、人工歯は、歯頸側の内部にルーメン(Lumen)を有し、このルーメンに象牙質色の重合性組成物が充填される。この組成物は、引き続き少なくとも１つの工程で重合される。象牙質色の組成物を有する少なくとも１つの人工歯は、その頸部側が義歯床(Prothesenbasis)の歯側の表面に配置されて押し付けられる。続けて、得られた部分義歯または総義歯は、光硬化装置において完全に硬化される。同様に、本発明の対象は、本発明による方法に従って得られる補綴成形部品である。
【背景技術】
【０００２】
歯科分野では、手作業による技法のほかにデジタル製作法がますます重要になってきている。例えばクラウンおよびブリッジなどの歯科修復物は、数年前からＣＡＤ／ＣＡＭ技術によってサブトラクティブ切削法で作製されている。
【０００３】
さらに、金属粉末のＳＬＳ（選択的レーザー焼結）、ならびにクラウン、ブリッジおよびモデルを作製するためのプラスチック粉末のＳＬＭ（選択的レーザー溶融）などの造形法、ならびに、例えば仮付け、補綴物、歯科矯正用装置、咬合床副子、サージカルガイドまたは歯科用モデルなどのポリマーベースの歯科用製品のためのステレオリソグラフィーがますます重要になってきている。
【０００４】
これと関連して、ＲＰ法によるアクリレートベースの歯科修復物の作製は、今日でもなお依然として厳しい制約を受けている。高品質で審美的な歯科修復物を作製するための、（例えばエナメル質および象牙質用の）多色の歯科修復物または様々なポリマー材料からなる歯科修復物の作製は、今日でも複数の材料チャンバを備えた複雑なＲＰマシンによってかまたは複雑な接着技術および接合技術によってのみ可能である。
【０００５】
独国特許出願公開第１０２０１１１０２０９５号明細書(DE102011102095A1)は、複数のパーツからなる補綴物の作製を開示しており、この場合、少なくとも１つの接触面を介して互いに連結可能である少なくとも２個、特に３＋ｎ個の個々の構成要素が造形法により作製される。したがって、独国特許出願公開第１０２０１１１０２０９５号明細書(DE102011102095A1)は、造形的に作製された上述の少なくとも２つ以上の隣接する個々の構成要素をつなぎ合わせることによって作製される補綴物を開示している。造形的に作製されたこれらの隣接する個々の構成要素の欠点は、これらの個々の構成要素が、補綴物における内部表面を避けるために極めて正確に製作されていなければならないことである。内部界面と一致しないこのような内部表面は、収縮後または造形的な作製後の歪みによって生じ得る。これらの内部表面あるいは亀裂は、半透明材料の審美性ならびに補綴物の安定性や衛生性も損なう。
【０００６】
独国特許出願公開第１０２００７０１０６２４号明細書(DE102007010624A1)は、固化可能な少なくとも２つの異なる材料から成形部品をステレオリソグラフィーにより作製する方法を開示しており、この方法では、固化可能な材料の層が、材料中に浸漬可能なキャリアの下側で固化される。この非常に手間のかかる方法を実施するために、特定のコンテナ配置を備えた複雑な装置が使用される。
【０００７】
ラピッドプロトタイピングのような造形法によって高品質で非常に審美的な歯科修復物の作製を可能にする経済的な方法を示す課題が存在していた。さらに、方法を単純化し、方法の所要時間を短縮する課題が存在していた。加えて、歯のエナメル質に類似した審美性と同様に半透明性も有し、ならびに天然歯に対応する象牙質色のコアを再現する高品質で審美的な歯科修復物を提供する課題が存在していた。有利には、経済的な方法で、多層または多色の人工歯の作製が可能になるべきである。
【発明の概要】
【発明が解決しようとする課題】
【０００８】
これらの課題は、請求項１記載の方法により、および請求項１２記載の補綴成形部品、特に部分義歯または総義歯により解決された。
【０００９】
驚くべきことに、歯科用重合性組成物の古典的な加工と組み合わせたラピッドプロトタイピング法による補綴物の部品の費用効果的かつ効率的な作製を可能にする方法を開発することができた。
【００１０】
本発明によれば、これらの課題は、図１に例示するように、初めに総義歯または部分義歯をデジタル構築することによって解決される。引き続き、ファイル分割（デジタルデータの分割）により、補綴物を、義歯床プレートの部分（例えば図２ａを参照されたい）と、人工歯の部分（図２ｂを参照されたい）と、に分解する。
【００１１】
輪郭だけが示された切縁を有する人工歯のデータセットは、ソフトウェア（従来技術）に基づき、初めは開口ケーシング（表面１のみからなる）であり、開口表面ケーシングと呼ばれることもある。義歯床プレートに向いた、開口部（ルーメンと同義語）を有するこの表面を、図１に例示している。
【００１２】
単純な表面ケーシング（表面モデルのデジタルデータと同義語）は、ジオメトリを記述する点の結び付きからなる。点群の点は、これらが三角形を形成するようにデジタル結合される。このようにして、様々なサイズの三角形からなる表面が得られる。三角形のサイズはジオメトリに適合しており、つまり、三角形の規格サイズは存在しない。表面ケーシングの壁厚はデジタル生成されていることから、ゼロに等しく、すなわち、表面ケーシングは０ｍｍの壁厚を有する。
【００１３】
人工歯の単純な表面ケーシング（表面のモデルのデジタルデータ）から、対応するソフトウェアを使用してソリッドモデルが造形される（図４ａ）。造形は、表面（２次元）のデジタルデータを第３の空間に拡張することにより行われる（３次元、いわゆる３Ｄモデル）。以下ではこれを「壁厚」と呼ぶ。
【００１４】
この壁厚は、部分義歯／総義歯の歯列構築中に決定され、これが審美的な歯並びを再現する。好ましい壁厚は、０．００５ｍｍから歯の中心までの範囲、例えば０．００５ｍｍ〜５ｍｍの範囲にある。第二の代替例によれば、象牙質色の歯科用組成物を充填するための内部ルーメン（同義語：キャビティ）を有さない人工歯が得られる。引き続き、このソリッドモデルは、後続のプリントプロセスで必要とされるように、ソフトウェアによって平行な層に分解される。有利には、ソリッドモデルは、ソフトウェアにおいてそれぞれの層厚が約５〜２００μｍの平行な層にスライスされる。人工歯は、有利には、歯のエナメル質の色に類似した少なくとも１つのまたはいくつかの光硬化性材料からラピッドプロトタイピング法（ＲＰ法）によって作製することができる。経済的な作製のために、個々の歯は、有利には歯列弓に連結され、同時にプリントされる。非常に高品質の部分／総義歯のために、歯は本質的に個々にプリントされていてもよく、この場合、好ましくは、それらは少なくとも頸部で互いに連結される。
【００１５】
同様に、義歯床（プレート）は、ＲＰ法のような造形法によって作製することができる。義歯床は、歯肉色の歯科用重合性組成物から作製される。
【００１６】
特に好ましくは、作製された歯のキャビティ（ルーメンと同義語）または作製された歯列弓の凹部は、１つ以上の流動可能な象牙質色の光硬化性歯科用組成物で完全に充填される。硬化は、層毎にあるいはすべての層を１つの工程で（最後の層を除き）同時に行うこともできる。
【００１７】
続けて、未硬化および任意に硬化された組成物が充填された、歯列弓の人工歯または複数の人工歯のキャビティ（ルーメンと同義語）が、義歯床プレートと押し付けられ、ここで、場合によっては過剰なまたは溢流する光硬化性組成物が除去される。押し付けられた義歯床と歯列弓とは、引き続き光硬化装置において硬化されることができる。ここで、義歯床は、さらに分散層を有していなければならないか、または表面が、例えばＰａｌａｂｏｎｄで予め活性化されていなければならない。この硬化時に、すべての成分が持続的かつ辺縁ギャップをもたらさずに互いに接着され、同時に補綴材料の最終強度が生じる。
【００１８】
この二次調質（二次硬化）または接着は、それぞれの光開始剤に合わせられた波長、例えば３８５ｎｍ（Ｌｕｃｉｒｉｎ  ＴＰＯ）または約１００〜６００ｎｍ（カンファーキノン）の強力な光で行われる。適切な光硬化装置は、例えばＨｅｒａｅｕｓ  Ｋｕｌｚｅｒ  ＧｍｂＨの実験室照明ランプＨｉＬｉｔｅ  ｐｏｗｅｒである。
【００１９】
本発明による部分／総義歯の作製のために、ステレオリソグラフィー法またはＤＬＰ法（ＵＶ光または可視光によって液体モノマーを硬化する方法）がＲＰ法として好ましい。歯科用補綴物および義歯床を作製するための、他に考えられる造形的または構築的な作製法には、熱溶解積層法のようなレーザー焼結法あるいは３Ｄプリントも含まれる。
【００２０】
したがって、本発明の対象は、総義歯もしくは部分義歯、人工歯または歯列弓のような歯科用補綴成形部品を作製する方法、ならびにこの方法に従って得られる、有利には歯列弓に連結されている少なくとも１つの人工歯または複数の人工歯と義歯床（プレート）とを含むそれぞれの補綴成形部品であって、この方法は、
（Ａ）１．（ｉ）少なくとも１つの人工歯および／または複数の人工歯の表面の仮想モデルのデジタルデータであって、ここで、少なくとも１つの人工歯の表面は、内部ルーメンを形成し、かつ／または複数の人工歯の表面は、それぞれ別個にルーメンを形成するかもしくは共通のルーメンを形成し、特に、内部ルーメンは、少なくとも部分的にまたは全体的に（完全に）内部歯列弓にわたって延在するデジタルデータを準備し、そして
１．（ｉｉ）義歯床プレートの表面の仮想モデルのデジタルデータを準備するか、または
２．（ｉ）少なくとも１つの人工歯および／または特に歯列弓として複数の人工歯と、義歯床とを含む成形部品の表面の仮想モデルのデジタルデータ（ＳＴＬファイル）を準備し、
２．（ｉｉ）表面の仮想モデルのデジタルデータを、
−  少なくとも１つの人工歯または複数の人工歯の表面の仮想モデルのデジタルデータと、
−  義歯床プレートの表面の仮想モデルのデジタルデータと
に分割し（ファイル分割）、
−  ここで、少なくとも１つの人工歯の表面は、内部ルーメンを形成し、かつ／または複数の人工歯の表面は、それぞれ別個にルーメンを形成するかもしくは共通のルーメンを形成し、特に、内部ルーメンは、少なくとも部分的にまたは全体的内部歯列弓にわたって延在し、そして
（ｉｉｉ）内部ルーメンを有する少なくとも１つの人工歯の表面および／または複数の人工歯の表面の仮想モデルのデジタルデータを、特にコンピュータソフトウェアによって、少なくとも１つの人工歯の表面の仮想モデルのデータに基づき仮想ソリッドモデルのデジタルデータに変換し、この変換は、表面の仮想モデルの内部に向けて、人工歯または複数の人工歯の表面の内側で画定された壁厚を計算し、特に、内側のルーメン４が減少するように、少なくとも１つの人工歯または複数の人工歯の仮想ソリッドモデルを得ることにより行い、そして任意に
（ｉｖ）少なくとも１つの人工歯または複数の人工歯、特に歯列弓の仮想ソリッドモデルを、平行な層（スライス）にデジタル分解し、ここで、特に、造形法を実施するための層のデジタルデータ（ｘ，ｙ，ｚのデータ）を得て、
（ｖ）工程（ｉｉ）からの義歯床（プレート）の表面の仮想モデルのデジタルデータは、閉じられた表面を有する仮想モデルのデータとして存在するか、または領域（２．２）において閉じられるか、または少なくとも１つの人工歯もしくは複数の人工歯、特に歯列弓の仮想モデルと義歯床の仮想モデルとが分割された少なくとも１つの領域において、閉じられた表面が造形され、そして任意に
（ｖｉ）義歯床の仮想モデルを、平行な層にデジタル分解し、ここで、特に、造形法を実施するための層のデジタルデータ（ｘ，ｙ，ｚのデータ）を得て、
（ｖｉｉ）工程（ｉｉｉ）（ｉｖ）の組合せまたは工程（ｖ）（ｖｉ）の組合せを、（ｉｉｉ）（ｉｖ）（ｖ）（ｖｉ）の順序または（ｖ）（ｖｉ）（ｉｉｉ）（ｉｖ）の順序で実施し、
（Ｂ）
（ｖｉｉｉ）造形法またはアディティブ法において、少なくとも１つの人工歯もしくは複数の人工歯、特に歯列弓と、義歯床とをそれぞれ別個に作製し、
（ｉｘ）少なくとも１つの人工歯もしくは複数の人工歯、特に歯列弓と、義歯床とを接合して、部分義歯または総義歯のような歯科用補綴成形部品を形成し、そして
（ｘ）少なくとも１つの人工歯と義歯床（プレート）とを有する歯科用補綴成形部品を得る、ことにより行われる。
【００２１】
歯および義歯床の表面の仮想モデルは、従来技術から公知の方法に応じて、コンピュータプログラムを使用することによって造形され、デジタルデータとして提供されることができる。
【００２２】
（Ａ）（ｉ）成形部品の表面の仮想モデルのデジタルデータ（ＳＴＬファイル）は、公知の方法で採取および／または作成することができる。例えば、部分的無歯顎もしくは全体的無歯顎、歯の有無にかかわらず印象またはモデルをスキャンすることによって行われる。デジタル歯は、例えば人工歯の頸部領域を調整するために、成形部品の表面の仮想モデルのデジタルデータ（ＳＴＬファイル）または人工歯のモデルのデジタルデータを生成するためのデジタルライブラリから使用することができる。
【００２３】
少なくとも１つの人工歯を含む成形部品の表面のデータを採取、作成または提供した後、表面の仮想モデルのデジタルデータが分割される（ファイル分割）。あるいは、人工歯および義歯床プレートのモデルのデジタルデータは、別個に存在し、頸部および歯側領域において個々に調整される。
【００２４】
本発明による層は、画定された層厚のスライスに対応する。層またはスライスは、いわゆるスライシングによって得られる。本発明による層は、例えばＤＬＰ法のようなスライスおよびＦＤＭ法のようなウェブの堆積によって得られる層も含む。
【００２５】
ファイル分割後、少なくとも１つの人工歯、複数の人工歯または歯列弓の表面の仮想モデルにおいては、義歯床プレートに対する接触面で開口ルーメンが生じるが、この開口ルーメンは、義歯床プレートを新たに付け加えることによって閉じることができる。
【００２６】
義歯床の仮想モデルは、ソリッドモデル１０として計算され、平行な層にデジタル分解される。
【００２７】
同様に、義歯床プレートの表面は、少なくとも１つの仮想人工歯、複数の仮想人工歯または仮想歯列弓がファイル分割後にスライスされた領域に表面開口部を有し、この開口部は義歯床の仮想モデルにおいては閉じられる。さらに、義歯床の仮想モデルは、ソリッドモデルとして計算され、有利には、引き続きＲＰ法のためのデータを提供する平行な層にスライスされる。プリントプロセスでは、デジタルデータが参照され、体積収縮が考慮される。
【００２８】
工程（ｖ）に存在する義歯床（プレート）の表面の仮想モデルのデジタルデータは、有利には、少なくとも１つの人工歯または複数の人工歯、特に歯列弓の仮想モデルが挿入される少なくとも１つの領域において、少なくとも１つの人工歯または歯列弓のそれぞれの歯頸部の領域におけるソリッドモデルの頸部の下部表面および／または内部表面に対する形状結合による嵌合および／または素材結合による嵌合を示す。特に好ましくは、少なくとも１つの人工歯１．２の頸部領域は、ポジとして形成された義歯床プレートの歯側の対応する領域２．２のネガに対応する。本発明によれば、すべての領域１．２および２．２は、すべての歯について個々にネガおよびポジとして提供される。それゆえ、特に好ましい実施形態に応じて、人工歯６（１〜ｎ）のすべての頸部領域は、義歯床プレートの外側表面の歯側領域２．２（１〜ｎ）に個々に調整される。このようにして、すべての人工歯が、定義された方法で義歯床プレートの無歯領域に固有に割り当てられ、ひいては、キー／ロックタイプ式のコード化が行われる。かくして、人工歯と凹部の形態の義歯床プレートとの間の連結箇所および相応して形作られたカウンターピースが、有利には一義的な嵌合部として存在することになる。
【００２９】
画定された壁厚を有する少なくとも１つの人工歯または歯列弓の仮想ソリッドモデルの造形中に表面の外寸は変化しない。壁厚は、歯の内部に向かって内部にのみ拡張し、表面の中のルーメンまたはキャビティを、場合によってはゼロ（すなわち、歯頸部の領域の表面が義歯床の表面のネガに対応するソリッドモデル）まで減少させる。
【００３０】
工程Ｂでは、人工歯および義歯床の実モデルが作製される。
【００３１】
有利には、工程（ｖｉ）の実施前に、工程（ｖ）において義歯床のデジタルモデルをソリッドモデルに変換することができる。あるいは、工程（ｖｉ）の実施後に、層に分解中または分解後に義歯床のデジタルモデルを全面層に変換することができる。プリントウェブに変換することも考えられる。本発明による作製は、有利には、同時にポリマー組成物の層全体が重合されるＲＰ法で行われる。
【００３２】
工程Ａ（ｉｉｉ）では、好ましくは、仮想ソリッドモデルにおいて０．００５以上３ｍｍ以下、特に０．０２５ｍｍ以上、特に０．０２５ｍｍから内部ルーメンを有さないソリッドモデルが形成されるまでの壁厚が造形され、ここで、それぞれの歯頸部の領域におけるソリッドモデルの頸部の内部表面は、義歯床の歯側の外側表面のネガに対応する。好ましい壁厚は、０．０５〜５ｍｍ、好ましくは０．０７５〜２．５ｍｍである。実施形態に応じて、義歯にはルーメンが設けられていてよく、各義歯にはそれぞれ１つのルーメンが設けられているか、あるいは共通のルーメンが歯列弓のすべての人工歯にわたって設けられていてもよい。特に審美的で高品質の補綴物が作製されるべき場合、有利には、前歯領域の人工歯毎に１つのルーメンが設けられる一方で、歯列弓の別の歯には共通のルーメンが存在していてよい。特に低コストの補綴物の作製のために、人工歯の歯列弓は、単一のルーメンを有していてもよい。本発明による方法に従って考えられる任意の組合せ物を作製することができ、得られることは当業者にとって自明である。それゆえ、前述の壁厚を有する人工歯または歯列弓も本発明の対象である。
【００３３】
さらに、本発明による方法において工程（ｉｉｉ）で得られる仮想ソリッドモデルは、その寸法が特に壁厚に依存するルーメンを有する。
【００３４】
造形的に作製された少なくとも１つの人工歯、複数の人工歯および／または歯列弓の造形法において作製された壁厚は、有利には０．０２５ｍｍ以上、有利には０．０５ｍｍ〜５ｍｍ、さらに有利には０．０７５ｍｍ〜２ｍｍまたは内部ルーメンを有さないソリッドを形成するまでであり、ここで、それぞれの歯頸部の領域におけるソリッドの頸部の内部表面は、義歯床の歯側の外側表面のネガに対応する。代替例によれば、少なくとも２つの人工歯にわたる歯列弓は、共通のルーメンを有する。有利には、前歯領域の人工歯は、それぞれ１つのルーメンを有する。
【００３５】
特に好ましい代替例によれば、２つ以上の人工歯は、それらが密接してそれぞれ連結されており、かつ歯列弓の少なくとも一部を形成することにより仮想ソリッドモデルを形成し、特に、２〜１６個の歯が、密接してそれぞれ連結されて上顎または下顎の仮想ソリッドモデルとして歯列弓を形成する。
【００３６】
本発明による方法に従って、２つ以上の造形的に作製された人工歯が密接して連結されて、歯列弓の少なくとも一部を形成し、特に、密接してそれぞれ連結されて上顎または下顎の歯列弓を形成する２〜１６個の歯が作製される。本発明の対象はまた、本方法に従って得られる歯列弓である。
【００３７】
人工歯、歯列弓および／または義歯床（プレート）のデジタル層は、有利には、５〜２００μｍ、特に２５〜２００μｍ、さらに好ましくは２５〜１００μｍ、特に好ましくは２５〜５０μｍの層厚（ｚデータ）を有する。
【００３８】
補綴成形部品、例えば人工歯、すなわち、ルーメンおよび／または義歯床プレートを有する人工歯の作製は、有利には、光化学重合（放射線硬化）、ステレオリソグラフィーおよび／または３Ｄプリントを含む造形法において行われる。特に好ましい実施形態では、独国特許出願公開第１０２０１２２２４００５号明細書(DE102012224005A1)に開示されているように、光強度の分布が、光強度の均一化された分布により、特にＬＥＤビーマーにより均一化されるラピッドプロトタイピング法のような、空間光変調器による光強度分布の均一化を伴う造形法における作製が行われる。この方法に従って、重合性組成物、すなわち、少なくとも１つの人工歯、義歯床の層全体を、露光工程また露光フラッシュによりそれぞれ重合させることができる。ラピッドプロトタイピング法では、ＵＶ／ＶＩＳレーザー、ＵＶ／ＶＩＳ−ＬＥＤビーマー、紫外線（ＵＶ）レーザーのほかに、ＵＶ−ＬＥＤビーマー、ならびにより長い波長の光、例えば４２０〜４３０ｎｍの波長の光を有するＬＥＤビーマーを使用することもできる。
【００３９】
本発明による方法は、有利には、人工歯、複数の人工歯、歯列弓および／または義歯床プレートの造形的な作製の１つの工程を含み、ここで、光源によって引き起こされる、モノマーおよび／またはポリマーを含む液体組成物の光化学重合が行われる。光源として、有利にはビーマーまたはレーザーシステム、特に、１００〜６００ｎｍ、有利には１８０〜４４０ｎｍの波長の放射線を有するものが使用され、好ましくは、約３８５ｎｍまたは４３０ｎｍの放射線を有するＬＥＤビーマーまたは２２０〜４４０ｎｍの波長の放射線を有するレーザーシステムが使用される。
【００４０】
同じく、本発明の対象は、
ａ）ルーメンを有する仮想ソリッドモデルから、ルーメンを有する少なくとも１つの人工歯、もしくは少なくとも１つのルーメンないし歯毎にそれぞれ１つのルーメンを有する複数の人工歯、特に歯列弓を造形法において作製するか、または
ｂ）ルーメンを有する少なくとも１つの人工歯ないし内部ルーメンを有さない少なくとも１つの人工歯が存在するソリッドモデルまでを任意に含む仮想ソリッドモデルから、少なくとも１つの人工歯もしくは複数の人工歯、特に歯列弓を造形法において作製する
方法であり、ここで、内部ルーメンを有さない複数の人工歯、特に歯列弓のそれぞれの歯頸部の頸部領域におけるこのソリッドモデルの表面は、義歯床の領域の歯側の外側表面のネガに対応する。
【００４１】
同様に、本発明の対象は、方法工程（Ｂ）において、工程（ｖｉｉｉ）の実施後に、
−  ルーメンを有する少なくとも１つの人工歯、または少なくとも１つのルーメンないし歯毎にそれぞれ１つのルーメンを有する複数の人工歯、特に歯列弓では、少なくとも１つのルーメンに、少なくとも１種以上の流動可能な象牙質色の重合性歯科用組成物を少なくとも部分的に１つ以上の工程で充填し、任意に歯科用組成物を少なくとも部分的に重合させ、そして更なる方法工程において、
（ｉｘ）少なくとも１つの人工歯または複数の人工歯、特に歯列弓と、義歯床との接合による補綴成形部品、例えば部分義歯／総義歯の形成を、少なくとも１つの人工歯または複数の人工歯、特に歯列弓のそれらの頸部領域で義歯床の対応する歯側領域と一緒に接合することにより行い、そして
（ｘ）部分義歯または総義歯の歯科用補綴成形部品を得る
方法である。ここで、一緒に接合した後に、部分義歯／総義歯における組成物をＵＶ光および／またはＶＩＳ光によってさらに重合させる場合に特に好ましい。
【００４２】
部分的な重合は、工程（Ｂ）（ｖｉｉｉ）後であって工程（ｉｘ）の実施前に行ってよい。
【００４３】
少なくとも１つのルーメンは、有利には、ＵＶ／ＶＩＳにより重合可能な少なくとも１種以上の流動可能な象牙質色の歯科用組成物で少なくとも部分的に充填され、１つ以上の工程でＵＶ光および／またはＶＩＳ光により重合される。充填は、１つの工程で、複数の工程で、例えば１〜２０工程などで行ってよく、ここで、（複数の）組成物の重合も同様に一回または数回行ってよい。
【００４４】
本発明による方法における接合は、有利には、（ｉｘ）少なくとも１つの人工歯または複数の人工歯、特に歯列弓を、義歯床と
ａ）一緒に接合して、引き続き象牙質色の歯科用組成物を重合させるか、または
ｂ）一緒に接着して、ｃ）一緒に溶融し、ｄ）一緒に溶接し、かつ／もしくはｅ）一緒に収縮させて歯科用補綴成形部品を形成することにより行われる。
【００４５】
本方法の特に好ましい方法工程に応じて、
（ａ）少なくとも１つの人工歯のルーメンまたは複数の人工歯、特に歯列弓のルーメン／複数のルーメンに、歯科用、特に流動可能な重合性組成物を充填し、そして
（ｂ）組成物を重合させ、任意に工程ａ）およびｂ）を繰り返し、そして
（ｃ）少なくとも１つの人工歯もしくは複数の人工歯、特に歯列弓を、頸部領域において義歯床の対応する歯側領域と接合するか、または特に
（ｃ）少なくとも１つの人工歯もしくは複数の人工歯、特に歯列弓を、頸部領域において義歯床の対応する歯側領域と接合し、組成物を重合させ、ここで、少なくとも１つの人工歯または複数の人工歯を、接合および任意の重合によって義歯床（９）と連結する。
【００４６】
本発明による方法によって、すべての方法工程が自動化されるまで個々の方法工程の自動化を行うことができる。特に、部分的にないし全体的に、工程（Ａ）、（Ｂ）、特に（ｖｉｉｉ）および（ｉｘ）、好ましくは（ｉｘ）ａ、ｂ、ｃまたはｄおよび／またはｅを自動化することができる。
【００４７】
人工歯、複数の人工歯または歯列弓と、義歯床プレートとの連結は、特に辺縁ギャップをもたらさずに行われる。
【００４８】
本発明による方法において、有利には、象牙質色の重合性歯科用組成物として、モノマー、特にジ（メタ）アクリレートおよび任意に充填剤、特に歯科用ガラスを含む１種以上の流動可能な象牙質色の組成物が用いられる。組成物はさらに、有利には、１０２〜１０６ｍＰａｓの粘度を有する。２４８秒間の持続的な負荷後に２×１０２ｍＰａｓの粘度、負荷の発生中では約５×１０５ｍＰａｓの粘度および静止中では１０６ｍＰａｓの粘度が好ましい。
【００４９】
本発明による方法は、自動化された方法において、補綴修復の選択された領域におけるジオメトリおよび／または歯色および／または歯肉色ならびにそれらのグラジエント、グラデーションの最適な調整を特定の方法で可能にする。これと関連して、それぞれの象牙色は、歯科用補綴物または歯列弓の造形的に作製されたケーシングの歯色に最適に調整することができる。それゆえ、本発明による方法は、自動化された方法において、部分補綴修復物または全補綴修復物の非常に経済的な作製を可能にし、同時に補綴修復のための最も高い審美的要求を維持する。このようにして、歯色を残りの歯に経済的に調整することができる。
【００５０】
人工歯を造形的に作製するための歯科用重合性組成物、象牙質色の光硬化性組成物、および義歯床を造形的に作製するための組成物も、例示的に以下の成分を含むことができる。好ましくは、前述の補綴部品を作製するための光硬化性組成物が用いられる。
【００５１】
典型的な組成物は、（ａ）少なくとも１種の硬化性モノマー成分および／またはポリマー成分、ならびに任意に（ｂ）少なくとも１種の充填剤成分を含んでいてよい。全組成物中のモノマーの割合は、１００重量％までであってよく、好ましくは４０〜９９．９９重量％、特に５０〜９９．９９重量％または９８重量％〜９９．９９重量％であり、ここで、開始剤、安定化剤または助剤０．０１〜２重量％が含まれていてもよい。
【００５２】
これと関連して、組成物は、充填剤成分（ｂ）として、全組成物を基準として１０〜９８重量％、特に６０〜９５重量％の全充填剤含有量を含んでいてよく、（ｂ．１）特にシラン化された酸化物粒子１０〜３５重量％、特に１０〜３０重量％、有利には１０〜２５重量％、特に好ましくは１５〜２５重量％、および／または（ｂ．２）０〜７５重量％、特に１０〜６５重量％、とりわけ好ましくは４０〜６０重量％、例えば４５〜５０重量％もしくは５０〜６５重量％の少なくとも１種の歯科用ガラス、ならびに任意に（ｂ．３）１〜５０ｎｍの粒径を有する非凝集ナノフィラー０．５〜１０重量％を含み、ここで、（ｂ．２）について、有利には、歯科用ガラスの５０〜９０％が粗粒状で１０〜５０％が微粒状の、平均粒径（ｄ５０値）に対して微粒−対−粗粒のサイズ比が３０：１〜１：３０である歯科用ガラスの混合物が用いられる。
【００５３】
全組成物中の（ａ）モノマーの割合は、２〜９０重量％、特に５〜８０重量％であってよく、ここで、組成物は、任意に少なくとも０．１重量％、特に０．１〜２重量％の開始剤を含む。
【００５４】
組成物用の（ａ）硬化性もしくは重合性のモノマーおよび／またはポリマー成分として、好ましくは、モノマー混合物（ｉ）、（ｉｉ）および（ｉｉｉ）：
（ｉ）ビスグリシジルアクリレート、アルコキシル化ペンタエリトリトールテトラクリレート、ＴＣＤ−ジ−ＨＥＭＡまたはＴＣＤ−ジ−ＨＥＡ、およびそれらの誘導体の群からの少なくとも１種のモノマーであって、全組成物を基準として、特に２〜２０重量％、特に２〜１０重量％、ならびに
（ｉｉ）二官能性架橋剤ＵＤＭＡ（ジウレタンジメタクリレート）および／または脂肪族ジアクリレートであって、全組成物を基準として、少なくとも５〜８０重量％、特に２５〜７５重量％、ならびに
（ｉｉｉ）任意に残留ＴＥＤＭＡ（トリメチレングリコールジメタクリレート）および／または別の多官能性架橋剤であって、全組成物を基準として、特に０〜１５重量％、特に０．０１〜１０重量％
からの１種以上のモノマーが選択され、ここで、特に、（ｉ）、（ｉｉ）および（ｉｉｉ）は、歯科用材料中に合計５〜９０重量％、有利には５０〜８５重量％存在していてよく、（ｃ）開始剤１％までと、任意に（ｂ）少なくとも１種の充填剤成分、例えばケイ酸が組成物中に存在することで合わせて１００重量％になる。任意に、重合性モノマーに加えて、粒状の有機ポリマーが組成物中に含まれることで合わせて１００重量％になってもよい。
【００５５】
非凝集ナノフィラーは自体公知であり、例えば、国際公開第０１３０３０５号(WO0130305A1)に、または独国特許出願公開第１９６１７９３１号明細書(DE19617931A1)の中でＳｉＯ２の例を用いて記載されている。非凝集ナノフィラーは、有利には、ＳｉＯ２、ＺｒＯ２、ＴｉＯ２、Ａｌ２Ｏ３の群、およびこれらの物質の少なくとも２種の混合物から選択されていてよい。非凝集ナノフィラーは、独国特許出願公開第１９６１７９３１号明細書(DE19617931A1)に記載されているように、有機溶媒に分散されていてよく、あるいは水にまたは水を含有する溶媒混合物に添加されていてもよい。
【００５６】
歯科用ガラスとして特に適しているのは、バリウムガラス粉末、有利にはバリウムガラス−アルミニウム−ホウケイ酸ガラスおよび／またはストロンチウムガラス粉末である。粗粒状の歯科用ガラスの平均粒径は、有利には５〜１０マイクロメートル（μｍ）、特に７マイクロメートル（μｍ）であり、また微粒状の歯科用ガラスの平均粒径は、０．５〜２マイクロメートル（μｍ）、特に１マイクロメートル（μｍ）である。任意に存在する別の歯科用ガラスは、例えば２〜５または１０〜５０マイクロメートル（μｍ）の平均粒径を有する。
【００５７】
したがって、充填剤成分は、合計３つ以上の粒子画分を有する歯科用ガラスを有することができる。充填剤成分はまた、歯科分野において通常用いられる従来の別の充填剤、例えば石英セラミック、ガラスセラミックまたはそれらの混合物等を含有していてもよい。複合体はさらに、放射線不透過性を高めるための充填剤を含有していてもよい。
【００５８】
歯科用材料は、有利には、硬化性モノマー成分および／またはポリマー成分として、後述するモノマーまたはポリマーを含む：
モノマーとして、歯科分野において通常用いられるモノマーが考慮される：例として、ラジカル重合性モノマー、例えばモノ（メタ）アクリレート、メチル−、エチル−、ブチル−、ベンジル−、フルフリル−またはフェニル（メタ）アクリレート、多官能性モノマー、例えば多官能性アクリレートまたはメタクリレート、例えばビスフェノール−Ａ−ジ（メタ）アクリレート、ビス−ＧＭＡ（メタクリル酸とビスフェノール−Ａ−ジグリシジルエーテルとの付加生成物）、ＵＤＭＡ（ウレタンジメタクリレート）、例えば２−ヒドロキシエチルメタクリレートと２，２，４−ヘキサメチレンジイソシアネートとの付加生成物、ジ−、トリ−またはテトラエチレングリコールジ（メタ）アクリレート、デカンジオールジ（メタ）アクリレート、ドデカンジオールジ（メタ）アクリレート、ヘキシルデカンジオールジ（メタ）アクリレート、トリメチロールプロパントリ（メタ）アクリレート、ペンタエリトリトールテトラ（メタ）アクリレートおよびブタンジオールジ（メタ）アクリレートが含まれる。特に好ましいのは、ビス−ＧＭＡ、ＴＥＤＭＡ（トリエチレングリコールジメタクリレート）、ＵＤＭＡ（ウレタンジメタクリレート）、ＴＣＤ−ジ−ＨＥＭＡ（ビス（メタクリロイルオキシメチル）トリシクロ−［５．２．１．０２，６］デカン）およびＴＣＤ−ジ−ＨＥＡ（ビス−（アクリロイルオキシメチル）トリシクロ［５．２．１．０２，６］デカン）である。
【００５９】
好ましい架橋剤モノマーとして、以下のモノマーまたはこれらのモノマーの混合物から選択される少なくとも１種のモノマーを用いることができる：２，２−ビス−４−（３−メタクリルオキシ−２−ヒドロキシプロピル）フェニルプロパン）（Ｂｉｓ−ＧＭＡ）、すなわち、グリシジルメタクリレートとビスフェノール−Ａ（ＯＨ基含有）との反応生成物、および７，７，９−トリメチル−４，１３−ジオキソ−３，１４−ジオキサ−５，１２−ジアザヘキサデカン−１，１６−ジイルジメタクリレート（ＵＤＭＡ）、すなわち、２−ヒドロキシエチルメタクリレート（ＨＥＭＡ）２モルと２，２，４−トリメチルヘキサメチレンジイソシアネート（ウレタン基含有）１モルとのウレタンジメタクリレート。さらに、グリシジルメタクリレートと、他のビスフェノール、例えばビスフェノール−Ｂ（２，２’−ビス−（４−ヒドロキシフェニル）−ブタン）、ビスフェノール−Ｆ（４，４’−ビス（ヒドロキシフェニル）−メタン）、（２，２’−メチレンジフェノール）または４，４’−ジヒドロキシジフェニルとの反応生成物、およびＨＥＭＡまたは２−ヒドロキシプロピル（メタ）アクリレート２モルと、既知のジイソシアネート、例えばヘキサメチレンジイソシアネート、ｍ−キシリレンジイソシアネートまたはトルイレンジイソシアネート１モルとの反応生成物が架橋剤モノマーとして適している。
【００６０】
多官能性架橋剤として、ＴＥＤＭＡおよびＵＤＭＡとは別に、ジエチレングリコール−ジ（メタ）アクリレート、トリメチロールプロパントリ（メタ）アクリレート、ペンタエリトリトールテトラ（メタ）アクリレートおよびブタンジオールジ（ジ）メタアクリレート、１，１０−デカンジオールジ（メタ）アクリレート、１，１２−ドデカンジオールジ（メタ）アクリレートが考慮される。
【００６１】
歯科用材料は、有利には、硬化性モノマー成分および／またはポリマー成分として、後述するモノマーおよび／またはポリマーも含むことができる：酸官能性を有するまたは有さない１種以上のエチレン性不飽和化合物。例えば、アクリル酸エステル、メタクリル酸エステル、ヒドロキシ官能性アクリル酸エステル、ヒドロキシ官能性メタクリル酸エステルおよびそれらの組合せ。同様に、モノ−、ジ−またはポリ（メタ）アクリレート、すなわち、以下のようなアクリレートおよびメタクリレート：メチル（メタ）アクリレート、エチルアクリレート、イソプロピルメタクリレート、ｎ−ヘキシルアクリレート、ステアリルアクリレート、アリルアクリレート、グリセロールトリアクリレート、エチレングリコールジアクリレート、ジエチレングリコールジアクリレート、トリエチレングリコールジメタクリレート、１，３−プロパンジオール（メタ）アクリレート、トリメチロールプロパントリアクリレート、１，２，４−ブタントリオールトリメタクリレート、１，４−シクロヘキサンジオールジアクリレート、ペンタエリトリトールテトラ（メタ）アクリレート、ソルビトールヘキサアクリレート、テトラヒドロフルフリル（メタ）アクリレート、ビス［１−（２−アクリルオキシ）］−ｐ−エトキシフェニルジメチルメタン、ビス［１−（３−アクリルオキシ−２−ヒドロキシ）］−ｐ−プロポキシフェニルジメチルメタン、エトキシル化ビスフェノールＡ−ジ（メタ）アクリレートおよびトリスヒドロキシエチルイソシアヌレート−イソシアヌレートトリメタクリレート、（メタ）アクリルアミド類（すなわち、アクリルアミドおよびメタクリルアミド）、例えば（メタ）アクリルアミド、メチレン−ビス−（メタ）アクリルアミドおよびジアセトン（メタ）アクリルアミド；ウレタン（メタ）アクリレート；ポリエチレングリコール（有利には２００〜５００ｇ／ｍｏｌの分子量を有する）のビス（メタ）アクリレート、とりわけ、アクリル化モノマーと、ビニル化合物、例えばスチレン、ジアリルフタレート、ジビニルスクシネート、ジビニルアジペートおよびジビニルフタレートとの共重合性混合物。必要に応じて、シロキサン官能性（メタ）アクリレートおよびフルオロポリマー官能性（メタ）アクリレートまたは２種以上のラジカル重合性化合物の混合物を含む他の適切なラジカル重合性化合物を使用することもできる。
【００６２】
重合性成分はまた、単一分子中にヒドロキシ基およびエチレン性不飽和基も含んでいてよい。このような材料の例には、ヒドロキシアルキル（メタ）アクリレート、例えば２−ヒドロキシエチル（メタ）アクリレートおよび２−ヒドロキシプロピル（メタ）アクリレート；グリセロールモノ−もしくはジ（メタ）アクリレート；トリメチロールプロパンモノ−もしくはジ（メタ）アクリレート；ペンタエリトリトールモノ−、ジ−およびトリ（メタ）アクリレート；ソルビトールモノ−、ジ−、トリ−、テトラ−もしくはペンタ（メタ）アクリレートおよび２，２−ビス［４−（２−ヒドロキシ−３−メタクリルオキシプロポキシ）フェニル］プロパン（ビスＧＭＡ）またはエチレン性不飽和化合物の混合物が含まれる。硬化性または重合性成分には、ＰＥＧＤＭＡ（約４００ｇ／ｍｏｌの分子量を有するポリエチレングリコールジメタクリレート）、ＧＤＭＡ（グリセロールジメタクリレート）、ＴＥＧＤＭＡ（トリエチレングリコールジメタクリレート）および／またはＮＰＧＤＭＡ（ネオペンチルグリコールジメタクリレート）ならびにそれらの混合物が含まれることができる。
【００６３】
複合体は、重合を開始させるための重合開始剤、例えばラジカル重合用の開始剤を含む。使用される開始剤の種類に依存して、混合物は、放射線によって低温架橋されてもよく、すなわち、ＵＶ架橋もしくはＶＩＳ架橋されてもよく、または熱の供給によって重合可能であってもよい。
【００６４】
温度によって誘起される重合用の開始剤として、既知のペルオキシド、例えばジベンゾイルペルオキシド、ジラウロイルペルオキシド、ｔｅｒｔ−ブチルペルオクトエートまたはｔｅｒｔ−ブチルペルベンゾエート、あるいはα，α’−アゾ−ビス（イソブチロエチルエステル）、ベンズピナコールおよび２，２’−ジメチルベンズピナコールも用いることができる。温度によって誘起される重合用の開始剤は、本発明によれば、象牙質色の組成物を硬化するためにおよび／または人工歯を義歯床プレートと接着するために用いることができる。
【００６５】
光開始剤として、例えば、ベンゾインアルキルエーテルもしくはベンゾインアルキルエステル、ベンジルモノケタール、アシルホスフィンオキシドまたは脂肪族および芳香族１，２−ジケト化合物、例えば２，２−ジエトキシアセトフェノン、９，１０−フェナントレンキノン、ジアセチル、フリル、アニシル、４，４’−ジクロロベンジルおよび４，４’−ジアルコキシベンジルまたはカンファーキノン等が考慮される。光開始剤は、有利には還元剤と一緒に使用される。還元剤の例には、アミン、例えば脂肪族もしくは芳香族第三級アミン、例えば、Ｎ，Ｎ−ジメチル−ｐ−トルイジンまたはトリエタノールアミン、シアノエチルメチルアニリン、トリエチルアミン、Ｎ，Ｎ−ジメチルアニリン、Ｎ−メチルジフェニルアミン、Ｎ，Ｎ−ジメチル−ｓｙｍ−キシリジン、Ｎ，Ｎ−３，５−テトラメチルアニリンおよび４−ジメチルアミノ安息香酸エチルエステルまたは有機ホスファイトが含まれる。通常使われている光開始剤系には、例えば、カンファーキノンとエチル−４−（Ｎ，Ｎ−ジメチルアミノ）ベンゾエート、２−（エチルヘキシル）−４−（Ｎ，Ｎ−ジメチルアミノ）ベンゾエートまたはＮ，Ｎ−ジメチルアミノエチルメタクリレートとが含まれる。
【００６６】
ＵＶ光によって開始される重合用の開始剤として、とりわけ２，４，６−トリメチルベンゾイルジフェニルホスフィンオキシドが適している。ＵＶ光開始剤は、単独で、可視光用開始剤、低温硬化用開始剤および／または温度によって誘起される硬化用の開始剤と組み合わせて用いることができる。
【００６７】
低温重合用の開始剤として、ラジカル形成系、例えばベンゾイルペルオキシドまたはラウロイルペルオキシドが、アミン、例えばＮ，Ｎ−ジメチル−ｓｙｍ−キシリジンまたはＮ，Ｎ−ジメチル−ｐ−トルイジンと一緒に使用される。デュアル硬化系、例えば、光開始剤とアミンおよびペルオキシドも使用することができる。開始剤は、有利には、混合物の全質量を基準にして０．０１〜１重量％の量で使用される。低温重合用の開始剤は、本発明によれば、象牙質色の組成物を硬化するためにまたは人工歯を義歯床プレートと接着するために用いることができる。
【００６８】
低温重合の場合、混合によって硬化させることを目的として複合材料が２つの成分に分かれて存在していると好都合であり得る。それに、ＶＩＳおよび／またはＵＶ光だけでなく、２つの成分の混合によっても硬化され得るように材料を準備することも可能である。象牙質色の材料の両成分は、２つのペーストにおいてまたは粉末／液体系として存在していてもよい。重合に必要なラジカル開始剤系は、反応条件もしくは重合系に応じて、２つのペーストに分けられるか、または液体成分（Ａ）および／もしくは粉末成分（Ｂ）に含まれる。これに関する詳細は、当業者に知られている。例えば、低温硬化型ポリマー用のベース混合物において、開始剤系は、たいていの場合、液体成分および粉末成分の両成分中に存在し、それに従って、これらの成分を混合するときに一緒にされる。高温硬化型ポリマー用のベース材料において、開始剤は、たいていの場合、ポリマー成分、すなわち、粉末成分中に存在する。次いで、開始剤は、混合の時点で液体モノマー成分の中に入っていく。それに従って、開始剤成分（Ｃ）が、特にペルオキシド、ペルケタール、ペルエステルおよび／またはアゾ化合物の形態で粉末成分（Ｂ）中に存在する補綴物用出発材料を提供することができる。これはまた、例えば、粉末成分の作製中に反応し切らなかった開始剤成分の残留含有量、例えば、ジベンゾイルペルオキシドのようなペルオキシドであってよい。
【００６９】
低温および／または常温で重合する出発混合物の重合反応用の開始剤として、ラジカル重合反応を開始させるためのものが原則的に考慮される。好ましい開始剤は、ジベンゾイルペルオキシド、ジラウロイルペルオキシドおよびジ−ｔ−ブチルペルオキシドのようなペルオキシドならびにアゾビス（イソブチロニトリル）（ＡＩＢＮ）などのアゾ化合物である。
【００７０】
したがって、ＬＰＯ：ジラウロイルペルオキシド、ＢＰＯ：ジベンゾイルペルオキシド、ｔ−ＢＰＥＨ：ｔｅｒｔ−ブチルペル−２−エチルヘキサノエート、ＡＩＢＮ：２，２’−アゾビス−（イソブチロニトリル）、ＤＴＢＰ：ジ−ｔｅｒｔ−ブチルペルオキシドが考慮される。
【００７１】
ペルオキシドによるラジカル重合の開始を促進するために、適切な活性化剤、例えば芳香族アミンを添加してもよい。例示的に、Ｎ，Ｎ−ジメチル−ｐ−トルイジン、Ｎ，Ｎ−ジヒドロキシエチル−ｐ−トルイジンおよびｐ−ジベンジルアミノ安息香酸ジエチルエステルが適切なアミンとして挙げられる。これと関連して、アミンは、共開始剤として普通は機能し、通常、全組成物を基準として０．５重量％までの量で存在する。
【００７２】
ラジカル開始剤系としてさらに、レドックス系、特に、ジベンゾイルペルオキシド、ジラウロイルまたはカンファーキノンと、アミン、例えばＮ，Ｎ−ジメチル−ｐ−トルイジン、Ｎ，Ｎ−ジヒドロキシエチル−ｐ−トルイジンおよびｐ−ジメチルアミノ安息香酸ジエチルエステルとの組合せが適している。さらに、レドックス系として、ペルオキシドのほかにアスコルビン酸もしくはその誘導体、バルビツール酸もしくはバルビツール酸誘導体またはスルフィン酸も還元剤として含むものも用いることができる。好都合な実施形態では、このようなレドックス系は、バルビツール酸もしくはチオバルビツール酸またはバルビツール酸誘導体もしくはチオバルビツール酸誘導体（例えば０．０１〜１０重量％）、少なくとも１種の銅塩または銅錯体（例えば０．１〜８重量％）およびイオノゲンで存在するハロゲン原子を有する少なくとも１種の化合物（例えば０．０５〜７重量％）を有する少なくとも１種の化合物を、それぞれ全組成物を基準として０．０１〜１重量％の開始剤系の含有量に関して含む。例示的に、前述のレドックス系の適した構成成分として、１−ベンジル−５−フェニルバルビツール酸、銅アセチルアセトネートおよびベンジルジブチルアンモニウムクロリドが挙げられる。
【００７３】
組成物の硬化は、有利には、気泡の形成を避けるために、レドックス誘起によるラジカル重合によって室温または僅かに高められた温度で僅かな圧力のもとに行われる。室温で実施される重合用の開始剤として、例えば、バルビツール酸が銅イオンおよび塩化物イオンと共に使用される。この系は、高い色安定性によって際立つ。
【００７４】
好ましくは、少なくとも１つの人工歯を造形的に作製するための液体組成物は、少なくとも１種のモノマー、特に少なくとも１種のジ（メタ）アクリレートを含み、特に好ましくは、組成物は、ＵＤＭＡ、エトキシル化ビスフェノール−Ａならびに任意に歯科用ガラスおよびヒュームドシリカを含む。
【００７５】
有利には、造形的に作製された人工歯（６）は、＞５０％の透光率を有する。特に好ましくは、重合された象牙質色の歯科用組成物は、３５％以上の透光率を有し、かつ／または少なくとも１つの造形的に作製された人工歯または歯列弓は、５５％以上６５％までの透光率を有する。
【００７６】
好ましくは、義歯床（プレート）を造形的に作製するための液体組成物は、少なくとも１種のモノマー、特に少なくとも１種のジ（メタ）アクリレートならびに任意に充填剤、例えばｄ５０＜２μｍを有する歯科用ガラスおよび任意にヒュームドシリカを含む。
【００７７】
本発明の対象はまた、人工歯、複数の人工歯、複数の人工歯を含む歯列弓、義歯床（プレート）および／または総義歯もしくは部分義歯から選択される補綴成形部品、特に歯科用補綴成形部品、ならびに暫間人工歯、暫間歯列弓、暫間義歯床プレートおよび／または暫間総義歯／部分義歯を含む暫間補綴成形部品（それぞれ実モデル）である。
【００７８】
同様に、本発明の対象は、本発明による方法における、歯科用ガラスを含む、流動可能な象牙質色の重合性歯科用組成物の使用である。
【００７９】
さらに、本発明の対象は、請求項のいずれかに記載の方法に従って得られる総義歯または部分義歯の、（ｉ）暫間補綴物としての、または（ｉｉ）暫間補綴物の実モデルとして、暫間補綴物を患者の歯の位置に調整するための、または（ｉｉｉ）暫間補綴物の実モデルとして、暫間補綴物を患者の歯の位置に調整するための、およびこのようにして調整された暫間補綴物をスキャンするための、ならびに任意に患者の総義歯もしくは部分義歯の造形作製用の少なくとも１つの人工歯、もしくは特に歯列弓の人工歯、および義歯床プレートの仮想モデルを調整するための使用である。
【００８０】
模式的な図１〜図４は、本発明の実施形態を示すが、本発明は、これらの実施形態に制限されない。
【図面の簡単な説明】
【００８１】
【図１】スライスされた総義歯０または補綴成形部品の表面０の仮想モデルのデジタルデータである。
【図２ａ】ファイル分割後の義歯床（プレート）２である。
【図２ｂ】ファイル分割後の歯科用補綴物１である。
【図３】義歯床プレート９に接合された、画定された壁厚７の人工歯６とルーメン４内の重合組成物８とを有する実物の総義歯５の断面図である。
【図４ａ】画定された壁厚３／７ａとルーメン４とを有する（複数の）仮想歯科用補綴物１の断面図である。
【図４ｂ】画定された壁厚７ｂとルーメン４とを有する（複数の）実物の歯科用補綴物６の断面図である。
【図４ｃ】象牙質色の未重合組成物１２で部分的に充填されている（複数の）実物の歯科用補綴物６の断面図である。
【００８２】
実施例
図１は、補綴成形部品の表面０の仮想モデルのデジタルデータからスライスされた総義歯０を示す。このデータセットは、引き続きソフトウェアにより、図２ａに義歯床プレート２として示されている義歯床（プレート）のデジタルデータと、図２ｂに歯科用補綴物の表面ケーシングとして示されている歯科用補綴物１のデジタルデータと、に分割される（ファイル分割）。歯頸部（下側は見えない）には、１．２として人工歯の頸部がある。図１にはさらに、義歯床の歯肉縁上表面２．３（歯茎上）が示されている。
【００８３】
図２ａにはさらに、少なくとも１つの人工歯１または複数の人工歯１の仮想モデルと、義歯床２の仮想モデルと、が分割された冠面領域２．２、あるいはこの領域において閉じられた冠面表面２．２が示されている。歯科用補綴物と義歯床プレートとを互いに押し付けた後に、特に、過剰の歯科用組成物１２を重合させることによって、領域２．２において人工歯の頸部領域１．２が接合される。
【００８４】
図３は、人工歯６を有する、作製された実物の総義歯５の断面図を示す。人工歯は、画定された壁厚７とルーメン４内の重合性組成物８とを有する。人工歯６は、義歯床プレート９に接合された。
【００８５】
図４ａ〜図４ｃには、人工歯１の作製の種々の段階が示されている。図４ａは、構築された画定済みの壁厚３と、残されているルーメンまたはキャビティ４と、を有するソリッドモデル１１の歯の仮想モデル１の横断面図を示す。１．２は、歯の頸部領域を示す。このソリッドモデルから、ステレオリソグラフィー法において、図４ｂに示されるような、画定された壁厚７とルーメン４とを有する実物の人工歯６が作製される。図４ｃは、象牙質色の歯科用組成物１２が人工歯６のルーメン４内に充填されている別の方法工程を示す。組成物１２は重合させることができ、引き続き、別の歯科用組成物１２をルーメン内に充填することができる。ルーメンが充填されたら、人工歯６を義歯床９に載置し、押し付け、そしてＵＶ光で重合させる。このようにして作製された部分義歯または総義歯５は、光硬化炉で二次調質することができる。
【００８６】
以下では、歯科用補綴物６と義歯床プレート９（表１）とを作製するための造形法における歯科用重合性組成物のための、ならびに象牙質色の組成物（表２）のための２種の典型的な組成物を示している。
【００８７】
【表１】
2018509248.tif 000003
【００８８】
【表２】
2018509248.tif 000004
【符号の説明】
【００８９】
０  補綴成形部品の表面（表面ケーシング）の仮想モデルのデジタルデータ
１  少なくとも１つの人工歯の表面（表面ケーシング）
１．２  人工歯の頸部領域（歯頸）
２  義歯床（プレート）の表面（表面ケーシング）の仮想モデルのデジタルデータ
２．２  少なくとも１つの人工歯１または複数の人工歯１の仮想モデルと、義歯床２の仮想モデルと、に分割することにより形成される歯側領域、あるいはこの領域において閉じられた歯側表面２．２
２．３  義歯床の歯肉縁上表面（歯茎上、歯茎側の表面）
３  画定された壁厚、ソリッドモデル１１におけるデジタル壁厚
４  ルーメン（人工歯の内部）、同義語：キャビティ、凹部
５  補綴成形部品
６  人工歯または複数の人工歯
７  人工歯／複数の人工歯の壁厚（１／６）（７ａ：（複数の）仮想人工歯、７ｂ：（複数の）実物の人工歯）
８  ルーメン４内の象牙質色の重合組成物
９  義歯床（プレート）
１０  義歯床２の仮想ソリッドモデル（特にソリッドモデル１０は、平行な層にデジタル分解される）、および造形法における義歯床９の作製
１１  少なくとも１つの人工歯、複数の人工歯、歯列弓の仮想ソリッドモデル
１２  象牙質色の未重合の組成物
【図１】
2018509248.tif 000005
【図２ａ】
2018509248.tif 000006
【図２ｂ】
2018509248.tif 000007
【図３】
2018509248.tif 000008
【図４ａ】
2018509248.tif 000009
【図４ｂ】
2018509248.tif 000010
【図４ｃ】
2018509248.tif 000011
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
少なくとも１つの人工歯（６）と義歯床（９）とを含む歯科用補綴成形部品（５）を作製する方法であって、
（Ａ）１．（ｉ）少なくとも１つの人工歯（１）の表面の仮想モデルのデジタルデータを準備し、
（ｉｉ）義歯床プレートの表面の仮想モデルのデジタルデータを準備するか、または
２．（ｉ）少なくとも１つの人工歯（１）と義歯床（２）とを含む成形部品の表面（０）の仮想モデルのデジタルデータを準備し、
（ｉｉ）表面（０）の仮想モデルのデジタルデータを、少なくとも１つの人工歯（１）の表面の仮想モデルのデジタルデータと、義歯床（２）の表面の仮想モデルのデジタルデータと、に分割し、
−  ここで、それぞれの少なくとも１つの人工歯（１）の表面は、内部ルーメンを形成し、
（ｉｉｉ）内部ルーメン（４）を有する少なくとも１つの人工歯（１）の表面の仮想モデルのデジタルデータを、表面（１）の仮想モデルのデータに基づき仮想ソリッドモデル（１１）のデジタルデータに変換し、この変換は、少なくとも１つの人工歯（１）の表面の仮想モデルの内部に向けて、表面の内側で画定された壁厚（３）を計算し、そして少なくとも１つの人工歯（１）の仮想ソリッドモデル（１１）を得ることにより行い、そして任意に、
（ｉｖ）少なくとも１つの人工歯（１）の仮想ソリッドモデル（１１）を、平行な層にデジタル分解し、
（ｖ）工程（ｉｉ）からの義歯床（２）の表面の仮想モデルのデジタルデータは、領域（２．２）において閉じられた表面を有する仮想モデルのデータとして存在するか、または領域（２．２）において閉じられるか、または少なくとも１つの人工歯（１）の仮想モデルと義歯床（２）の仮想モデルとが分割された少なくとも１つの領域（２．２）において、閉じられた表面（２．２）が造形され、そして任意に
（ｖｉ）義歯床（２）の仮想モデルを、平行な層にデジタル分解し、
（ｖｉｉ）工程（ｉｉｉ）（ｉｖ）の組合せまたは工程（ｖ）（ｖｉ）の組合せを、（ｉｉｉ）（ｉｖ）（ｖ）（ｖｉ）の順序または（ｖ）（ｖｉ）（ｉｉｉ）（ｉｖ）の順序で実施し、
（Ｂ）（ｖｉｉｉ）造形法において少なくとも１つの人工歯（６）と義歯床（９）とをそれぞれ別個に作製し、
（ｉｘ）少なくとも１つの人工歯（６）と義歯床（９）とを接合して、歯科用補綴成形部品（５）を形成し、
（ｘ）少なくとも１つの人工歯（６）と義歯床（９）とを有する歯科用補綴成形部品（５）を得る、
ことにより行う方法。
【請求項２】
（ｉ）仮想ソリッドモデル（１１）の壁厚が、少なくとも０．００５ｍｍ〜５ｍｍであるか、または
（ｉｉ）内部ルーメン（４）を有さないソリッドモデル（１１）が存在し、ここで、それぞれの歯頸部の領域におけるソリッドモデル（１１）の頸部の内部表面は、義歯床（２）の表面の歯側の外側表面（２．２）のネガに対応する、
ことを特徴とする、
請求項１記載の方法。
【請求項３】
２つ以上の人工歯（１）が密接してそれぞれ連結されており、かつ歯列弓の少なくとも一部を形成することにより、それらの人工歯（１）が仮想ソリッドモデル（１１）を形成することを特徴とする、
請求項１または２記載の方法。
【請求項４】
デジタル平行層が、５〜２００μｍの層厚（ｚデータ）を有することを特徴とする、
請求項１から３までのいずれか１項記載の方法。
【請求項５】
造形法が、光化学重合、ステレオリソグラフィーおよび／または３Ｄプリントを含むことを特徴とする、
請求項１から４までのいずれか１項記載の方法。
【請求項６】
造形法が、光源によって引き起こされる、モノマーおよび／またはポリマーを含む液体組成物の光化学重合に基づくことを特徴とする、
請求項１から５までのいずれか１項記載の方法。
【請求項７】
ａ）ルーメン（４）を有する仮想ソリッドモデル（１１）から、ルーメン（４）を有する少なくとも１つの人工歯（６）、または、少なくとも１つのルーメン（４）もしくは歯毎にそれぞれ１つのルーメン（４）を有する複数の人工歯（６）を造形法において作製するか、または
ｂ）ルーメン（４）を有する少なくとも１つの人工歯（６）または内部ルーメン（４）を有さない少なくとも１つの人工歯（６）が存在するソリッドモデル（１１）までを任意に含む仮想ソリッドモデル（１１）から、少なくとも１つの人工歯（６）を造形法において作製し、ここで、内部ルーメン（４）を有さない複数の人工歯（６）のそれぞれの歯頸部の頸部領域におけるこのソリッドモデル（１１）の表面は、義歯床（９）の領域（２．２）の歯側の外側表面のネガに対応する、
ことを特徴とする、
請求項１または２記載の方法。
【請求項８】
方法工程（Ｂ）において、工程（ｖｉｉｉ）の実施後に、ルーメン（４）を有する少なくとも１つの人工歯（６）、または、少なくとも１つのルーメン（４）もしくは歯毎にそれぞれ１つのルーメン（４）を有する複数の人工歯（６）では、少なくとも１つのルーメン（４）に、重合性歯科用組成物を少なくとも部分的に充填し、任意に歯科用組成物を少なくとも部分的に重合させ、そして更なる方法工程において、
（ｉｘ）少なくとも１つの人工歯（６）と義歯床（９）との接合による歯科用補綴成形部品（５）の形成を、少なくとも１つの人工歯（６）を、その頸部領域において義歯床の対応する歯側領域（２．２）と一緒に接合することにより行い、
（ｘ）部分義歯または総義歯の歯科用補綴成形部品（５）を得る、
ことを特徴とする、
請求項１または７記載の方法。
【請求項９】
（ｉｘ）接合を行うにあたり、少なくとも１つの人工歯（６）を義歯床（９）と、
ａ）一緒に接合し、引き続き歯科用組成物を重合させ、
ｂ）一緒に接着し、
ｃ）一緒に溶融し、
ｄ）一緒に溶接し、かつ／または、
ｅ）一緒に収縮させて、
歯科用補綴成形部品（５）を形成することを特徴とする、
請求項１または８記載の方法。
【請求項１０】
（ａ）少なくとも１つの人工歯（６）のルーメン（４）に、重合性歯科用組成物を充填し、
（ｂ）組成物を重合させ、任意に工程ａ）およびｂ）を繰り返し、
（ｃ）少なくとも１つの人工歯（６）を、頸部領域において義歯床（９）の対応する歯側領域（２．２）と接合するか、または
（ｃ）少なくとも１つの人工歯（６）を、頸部領域において義歯床（９）の対応する歯側領域（２．２）と接合し、組成物を重合させ、ここで、少なくとも１つの人工歯（６）を、接合および任意の重合によって義歯床（９）と連結する、
ことを特徴とする、
請求項７または９記載の方法。
【請求項１１】
重合性歯科用組成物が、流動可能な象牙質色の組成物であることを特徴とする、
請求項８から１０までのいずれか１項記載の方法。
【請求項１２】
請求項１から１１までのいずれか１項記載の方法に従って得られる補綴成形部品。
【請求項１３】
成形部品が、少なくとも１つの人工歯、部分的／全体的な人工歯列弓、多層および／または多色の人工歯、多層および／または多色の部分的／全体的な歯列弓、義歯床（プレート）ならびに／または総義歯もしくは部分義歯である、
請求項１２記載の補綴成形部品。
【請求項１４】
歯科用ガラスを含む流動可能な象牙質色の重合性歯科用組成物の、
請求項１から１１までのいずれか１項記載の方法における使用。
【請求項１５】
請求項１から１１までのいずれか１項記載の方法に従って得られる総義歯または部分義歯の、（ｉ）暫間補綴物としての、または（ｉｉ）暫間補綴物の実モデルとして、暫間補綴物を患者の歯の位置に調整するための、または（ｉｉｉ）暫間補綴物の実モデルとして、暫間補綴物を患者の歯の位置に調整するための、およびこのようにして調整された暫間補綴物をスキャンするための、ならびに任意に患者の総義歯もしくは部分義歯の造形作製用の少なくとも１つの人工歯（１）および義歯床プレート（２）の仮想モデルを調整するための使用。
【国際調査報告】
2018509248.tif 000012
2018509248.tif 000013
2018509248.tif 000014
2018509248.tif 000015